Brevet FR3070278A1 (20190301)

REVENDICATIONS1. Procédé de préparation d'une poudre comprenant de l'oxyde d'uranium UO2, éventuellement de l'oxyde de plutonium Pu02 et éventuellement de l'oxyde d'américium Am02 et/ou un oxyde d'un autre actinide mineur M02, M étant du neptunium ou du curium, comprenant les étapes suivantes : a) une étape de préparation d'une suspension aqueuse comprenant la mise en contact d'eau ; éventuellement d'une poudre d'oxyde d'uranium UO2, d'une poudre d'oxyde de plutonium Pu02 et éventuellement d'une poudre d'oxyde d'américium Am02 et/ou d'une poudre d'oxyde d'un autre actinide mineur M02, M étant du neptunium ou du curium ; d'au moins un additif choisi parmi les agents défloculants, les liants organiques et les mélanges de ceux-ci, le ou lesdits additifs étant ajoutés en une quantité telle que la viscosité dynamique de la suspension aqueuse ne dépasse pas 1000 mPa.s ; b) une étape de granulation cryogénique de la suspension préparée en a) ; c) une étape de lyophilisation des granules obtenus en c), moyennant quoi l'on obtient une poudre comprenant de l'oxyde d'uranium UO2, de l'oxyde de plutonium Pu02 et éventuellement de l'oxyde d'américium Am02 et/ou un oxyde d'un autre actinide mineur M02, M étant du neptunium ou du curium.\n<CLM>\1\tProcédé selon la revendication 1, dans lequel la poudre d'oxyde d'uranium UO2, éventuellement la poudre d'oxyde de plutonium Pu02 et éventuellement la poudre d'oxyde d'américium Am02 et/ou la poudre d'oxyde d'un autre actinide mineur M02, M étant du neptunium ou du curium, sont présentes en une teneur allant de 10 à 50% en volume par rapport au volume d'eau de la suspension. 15\n<CLM>\1\tProcédé selon la revendication 1 ou 2, dans lequel l'additif est un mélange d'au moins un agent défloculant et d'au moins un liant organique.\n<CLM>\1\tProcédé selon l'une quelconque des revendications 5 précédentes, dans lequel l'agent défloculant est du polyméthacrylate d'ammonium ou un éther polycarboxylique.\n<CLM>\1\tProcédé selon l'une quelconque des revendications précédentes, dans lequel l'agent défloculant est présent en une quantité 10 massique allant de 0,02 à 1% de la masse de matière sèche de la suspension, c'est-à-dire de la masse totale d'oxyde(s) UO2, éventuellement Pu02, éventuellement Am02, éventuellement M02, M étant du neptunium ou du curium. 15\n<CLM>\1\tProcédé selon l'une quelconque des revendications précédentes, dans lequel le liant organique est de l'alcool polyvinylique, un polyéthylène glycol, un poly(butyral de vinyle), un latex acrylique ou un mélange de ceux-ci. 20\n<CLM>\1\tProcédé selon l'une quelconque des revendications précédentes, dans lequel le liant organique est présent en une quantité massique allant de 0,1 à 3% de la masse de matière sèche de la suspension, c'est-à-dire de la masse totale d'oxyde(s) UO2, éventuellement Pu02, éventuellement Am02, éventuellement M02, M étant du neptunium ou du curium. 25\n<CLM>\1\tProcédé selon l'une quelconque des revendications précédentes, dans lequel la viscosité dynamique de la suspension ne dépasse pas 300 mPa.s. 16\n<CLM>\1\tProcédé de préparation de pastille(s) de combustible nucléaire comprenant successivement les étapes suivantes : d) une étape de mise en oeuvre du procédé de préparation d'une poudre tel que défini selon l'une quelconque des revendications là 8; 5 e) une étape de compactage sous forme de pastilles de la poudre obtenue en d) ; f) une étape de frittage des pastilles obtenues en e).